(57)【特許請求の範囲】
【請求項１】
滑り止めフローリングであって、
本体を備え、
前記本体の底面には、粘着層を重ねて設置し、
前記粘着層の床面と接触する底面には、多数の凸リブを突出状に設置し、
前記凸リブの１つ１つは輪状に閉じていて陥没式の吸盤を形成し、
前記粘着層は、感圧型熱伝導性接着剤材質で、
前記粘着層の材料配合は、
重量をパーセンテージで表わすと、
増粘樹脂４５％〜６０％、
軟化剤１０％〜２０％、
抗酸化剤２％〜５％、
ブチルゴム１０％〜２０％、
ナフテンオイル５％〜１０％で、
前記増粘樹脂、前記軟化剤、前記抗酸化剤、前記ブチルゴムおよび前記ナフテンオイルの各割合の和が１００％である
ことを特徴とする滑り止めフローリング。
【請求項２】
請求項１に記載の滑り止めフローリングにおいて、
前記増粘樹脂は、スチレン系熱可塑性エラストマー、ポリエステル樹脂を含み、
前記スチレン系熱可塑性エラストマーは、前記粘着層の２５％〜４０％を占め、
前記ポリエステル樹脂は、前記粘着層の１０％〜２０％を占める
ことを特徴とする滑り止めフローリング。
【請求項３】
請求項１に記載の滑り止めフローリングにおいて、
前記凸リブは、封鎖非等辺六角形凸リブである
ことを特徴とする滑り止めフローリング。
【請求項４】
請求項３に記載の滑り止めフローリングにおいて、
前記多数の凸リブは、前記粘着層の床面と接触する底面に熱プレスして形成する軟性熱圧模様で、
前記熱圧模様は、連続して繰り返し連接する複数の封鎖非等辺六角形凸リブを含む
ことを特徴とする滑り止めフローリング。
【請求項５】
請求項４に記載の滑り止めフローリングにおいて、
前記本体は、
下から上へと層をなして順番に重なり一体に複合するＰＶＣ底料層、ＰＶＣ中料層、ＰＶＣ印刷層、ＰＶＣ耐磨層を備え、
前記粘着層は、前記ＰＶＣ底料層の底面に重ねて設置する
ことを特徴とする滑り止めフローリング。
【発明の詳細な説明】
【技術分野】
【０００１】
本発明は、フローリングに関し、滑り止め性能が高い滑り止めフローリングに関する。
【背景技術】
【０００２】
衆知のように、高分子化合物(樹脂を主要原料とする)により製造する床を覆う資材を、樹脂フローリングと呼ぶ。
それは以下の特徴を備える。
(１)価格が適度：カーペット、木質フローリング、石材、セラミック床材に比べ、非常に安価である。
(２)装飾効果が高い：種類、模様、図案、色彩、質、形状が多様で、表面は高密度特殊構造であるため、さまざまな人の好みと各種用途の需要に適応させられ、木目/マーブル模様/カーペット模様/花崗岩等の模様も、天然材料を模倣して非常にリアルである。
(３)多種の機能を備える：肌触りがよく、暖かみがあり、断熱及び防音を備え、湿気にも強い。
(４)施工が便利：コンクリートや工事が不要で、専用の接着剤で接着でき、スピーディーで便利であるため、全体のアイデア、選択、設置に使用者が自ら参加できる。
(５) 施工後に軽量：施工後の重量は木質フローリングの十分の一、タイルの二十分の一、石材の二十五分の一で、三階建て以上の建築物、オフィスビル等に適し、これによりビルの負荷を下げられるため、安全が保証され、しかも運搬に便利である。
(６)メンテナンスが容易：拭き易く、洗い易く、容易に乾燥し、耐磨耗性が高く、使用寿命が長い。
上記したように、樹脂フローリングには多くの長所があるため、市場で非常に有望である。
【０００３】
樹脂フローリングにおいては、滑り止め性能が業界の重要な課題の一つである。
滑り止め性能とは、樹脂フローリングの滑り防止能力おことで、滑り止め係数の大きさが、滑り止め性能の重要な指標となる。
現在のところ、樹脂フローリングの床面と接触する底面上に、滑り止め模様の設計を設置する構造が開発されている。
その滑り止め模様は多様で、正六角形、円形、或いは波型等がある。
【０００４】
しかし、これらの模様設計と組合せはなお理想的ではなく、樹脂フローリングの滑り止め係数は低いままである。
【先行技術文献】
【特許文献】
【０００５】
【特許文献１】なし
【発明の概要】
【発明が解決しようとする課題】
【０００６】
しかし、上述した発明は使用上に欠点があり、改善する必要がある。その原因は下記の通りである。
【０００７】
従来の樹脂フローリングの滑り止め係数は、わずかに１.１で、それをさらに高められない点は、樹脂フローリング業界内のボトルネックになっている。そのため、粘性が非常に強い硬化型接着剤を採用し、フローリングを直接床面上に粘着させる方式も開発されているが、この方式では、フローリングを繰り返し使用することができない。  
【０００８】
本発明は、上述の問題に鑑みてなされたものであり、その目的は、滑り止め性能が低く、或いは硬化型接着剤を採用し粘着固定することでフローリングを繰り返し使用できないという従来のフローリングに存在する問題を解決することができる滑り止めフローリングを提供することにある。
【課題を解決するための手段】
【０００９】
本発明による滑り止めフローリングは、本体を備える。
該本体の底面には、粘着層を重ねて設置する。
該粘着層の床面と接触する底面には、多数の凸リブを突出状に設置する。
該凸リブの１つ１つは輪状に閉じていて陥没式の吸盤を形成する。
該粘着層は、感圧型熱伝導性接着剤材質である。
【００１０】
該粘着層の材料配合を、重量をパーセンテージで表わすと、
増粘樹脂４５％〜６０％、
軟化剤１０％〜２０％、
抗酸化剤２％〜５％、
ブチルゴム１０％〜２０％、
ナフテンオイル５％〜１０％で、
前記増粘樹脂、前記軟化剤、前記抗酸化剤、前記ブチルゴムおよび前記ナフテンオイルの各割合の和が１００％である。
【００１１】
好ましくは、該増粘樹脂は、スチレン系熱可塑性エラストマー、ポリエステル樹脂を含み、該スチレン系熱可塑性エラストマーは、前記粘着層の２５％〜４０％を占め、該ポリエステル樹脂は、前記粘着層の１０％〜２０％を占める。
好ましくは、該凸リブは、封鎖非等辺六角形凸リブである。
好ましくは、該多数の凸リブは、該粘着層の床面と接触する底面に熱プレスして形成する軟性熱圧模様で、該熱圧模様は、連続して繰り返し連接する複数の封鎖非等辺六角形凸リブを含む。
好ましくは、該本体は、下から上へと層をなして順番に重なり一体に複合するＰＶＣ底料層、ＰＶＣ中料層、ＰＶＣ印刷層、ＰＶＣ耐磨層を備え、該粘着層は、該ＰＶＣ底料層の底面に重ねて設置する。
【発明の効果】
【００１２】
本発明と従来の技術とを比較すると、明らかな長所と効果が見られる。それを以下に具体的に記す。
感圧型熱伝導性接着剤を採用して粘着層を製造し、粘着層の床面と接触する底面には、多数の凸リブを突出状に設置することで、感圧型熱伝導性接着剤の繰り返し利用可能な特性により、本発明は可繰り返し使用可能となり、設置と取り外しが容易かつ便利となり、また粘着層を利用すれば、本発明は床面に非常にうまく接着することができるため、本発明の滑り止め性能を大幅に向上させることができ、非常に良好な自粘性と吸着効果を備え、底部の滑り止め係数を、１.７〜２.０に高めることができる。
さらに、本発明は低フェノール、低ＶＯＣ、環境にやさしく、有毒物質を含まず、寸法の安定性に優れ、凍結に強く、フィット性が良い等の特徴を備えるため、家庭の床材に対する高齢者や子供の安全に関する危惧を払拭することができる。
【図面の簡単な説明】
【００１３】
【図１】本発明の一実施形態の断面立体模式図である。
【図２】図１のＡ位置における拡大模式図である。
【図３】本発明の一実施形態における底料層の底面の拡大模式図である。
【発明を実施するための形態】
【００１４】
本発明の一実施形態による滑り止めフローリングを図面に基づいて説明する。
図１〜３に示すように、本発明の一実施形態は、本体１０を備える。
【００１５】
本体１０の底面には、粘着層２０を重ねて設置する。粘着層２０の床面と接触する底面には、多数の凸リブ２０１を突出状に設置する。凸リブの１つ１つは輪状に閉じていて陥没式の吸盤を形成する。粘着層は、感圧型熱伝導性接着剤材質である。
【００１６】
粘着層２０の材料の配合は、以下の通りである。重量をパーセンテージで表わすと、増粘樹脂４５％〜６０％、軟化剤１０％〜２０％、抗酸化剤２％〜５％、ブチルゴムは１０％〜２０％、ナフテンオイル５％〜１０％となる。これらの和は１００％である。
【００１７】
本実施形態中では、増粘樹脂は、スチレン系熱可塑性エラストマー（ＳＢＳ）とポリエステル樹脂を含む。スチレン系熱可塑性エラストマーは、前記物質総量の和の２５％〜４０％を占め、ポリエステル樹脂は、前記物質総量の和の１０％〜２０％を占める。前記配合を採用して製造された粘着層２０を、フローリングに応用すると、非常に高い滑り止め係数を実現することができる。
【００１８】
フローリングの滑り止め係数を測定する際には、通常の規格に基づき、テストを行う。例：先ず、１２０ｍｍ×２４０ｍｍのサンプルを取得する。両面テープで、サンプル底面を測定機器のプラットホーム上に粘着させる。続いて、５１ｍｍ×５１ｍｍの本発明サンプルを取得する。両面テープで、サンプル底面を測定鉄ブロック上に粘着させる。この後、測定機器を起動する。測定機器のプラットホームは均一な速度で運動するので、引力計の最大値を読み取る。この値から、鉄ブロックとサンプルの重量を差し引けば、滑り止め係数を得ることができる。
【００１９】
凸リブ２０１は、封鎖非等辺六角形凸リブで、しかも多数の凸リブ２０１は、粘着層２０の床面と接触する底面に熱プレスで形成する軟性熱圧模様である。熱圧模様は、連続して繰り返し連接する複数の封鎖非等辺六角形凸リブを含む。
【００２０】
本体１０は、下から上へと層をなして順番に重なり一体に複合するＰＶＣ底料層１１、ＰＶＣ中料層１２、ＰＶＣ印刷層１３、ＰＶＣ耐磨層１４を備える。粘着層２０は、ＰＶＣ底料層１１の底面上に重ねて設置し、ＰＶＣ耐磨層１４は、透明な環境保護ＰＶＣ材質である。
【００２１】
以下に、粘着層２０の材料配合に関する８個の実施形態、及び感圧型熱伝導性接着剤材質に関する３個の比較形態を示す。その配合は、表１の通りである。
【００２２】
【表１】
0006053962.tif 000002
【００２３】
前記実施形態１〜８及び比較形態１〜３の配合を、フローリングの粘着層に応用し、基本性能のテストを行った。その結果は、表２に示す通りである。
【表２】
0006053962.tif 000003
【００２４】
テスト条件：
滑り止め係数：２３℃/５０ＲＨ％条件下で通常の方法に基づきテストを行う。
直線直角：２３℃/５０ＲＨ％条件下で、ＥＮ４２７に基づきテストを行う。
常温反り：２３℃/５０ＲＨ％条件下で、ＥＮ４３４に基づきテストを行う。
剥離：２３℃/５０ＲＨ％条件下で、ＥＮ４３１に基づきテストを行う。
【００２５】
テスト結果から分かる事：本発明の配合を採用して製造する感圧型熱伝導性接着剤を本発明のフローリングの粘着層とし、これに対応して粘着層上に凸リブを設置すると、本発明は直線直角、常温反り、剥離等性能テストの面でみな優れたパフォーマンスを示した。特に、滑り止め性能の面では、突出した成績を示し、非常に優れた自粘性と吸着効果を備えていることが分かった。本発明のフローリングの滑り止め係数は、１.７〜２.０に達し、従来のフローリングの滑り止め係数１.１に比べ６３％以上も高く、樹脂フローリング業界内の滑り止め性能向上に関する課題を克服することができる。
【００２６】
上述の実施形態の説明を総合すると、本発明の操作、使用、及び本発明が生じる効果を充分理解することができる。しかし、以上に述べた実施形態は単に本発明の好ましい実施形態であり、これによって本発明の特許請求の範囲を限定することではない。即ち本発明の特許請求の範囲及び説明書の内容に基づいて、同等効果を有する簡単な変化及び修飾は、全て、本発明の範囲内に属するものとする。
【符号の説明】
【００２７】
１０  本体、
１１  ＰＶＣ底料層、
１２  ＰＶＣ中料層、
１３  ＰＶＣ印刷層、
１４  ＰＶＣ耐磨層、
２０  粘着層、
２０１  凸リブ。
【図１】
0006053962.tif 000004
【図２】
0006053962.tif 000005
【図３】
0006053962.tif 000006